(57)【特許請求の範囲】
【請求項１】
車両用インストルメントパネル表面に物品保持のために着脱可能に取り付けられる物品保持具であって、ガラス転移点Ｔｇが−３５℃〜５℃のアクリル系エマルジョンから発泡倍率を３〜６倍にして形成された、粘着性を発揮するアクリル樹脂発泡体からなり、該アクリル樹脂発泡体の一側がインストルメントパネル表面への粘着及び剥離可能な取り付け面、反対側が物品を粘着及び剥離可能に保持する物品保持面となっていることを特徴とする車両用インストルメントパネルの物品保持具。
【請求項２】
前記アクリル樹脂発泡体が、粘着性を発揮するアクリル樹脂発泡体が可撓性シート状からなることを特徴とする請求項１記載の車両用インストルメントパネルの物品保持具。
【発明の詳細な説明】
【０００１】
【発明の属する技術分野】
この発明は車両のインストルメントパネル表面に物品を保持するための物品保持具に関する。
【０００２】
【従来の技術】
車両のインストルメントパネルの表面、特にその上面は広い面積を有するにも関わらず、サングラス、ボールペン、携帯電話等の小物品を置き難い形状になっており、例え置けたとしても、載置物品が車両の振動によりインストルメントパネル上を滑ったり、あるいは落下したりして、運転に集中し難いのが現状である。特に、最近のインストルメントパネルはデザイン重視の傾向にあり、物品載置・保持の面がなおざりの傾向にある。
【０００３】
また、市販の粘着（接着）クリップやフック等のように、強力粘着剤（接着剤）によってインストルメントパネル表面に固着するものもある。しかし、従来より使われている粘着剤は一旦インストルメントパネルに貼り付けると、その後に剥がそうとしても容易に剥がれず、しかも強引に剥がすとインストルメントパネル表面の損傷や、インストルメントパネル表面あるいは物品表面に粘着状物質の残りを生じて、見苦しい状態になる。それに加えて、クリップやフック状のものでは保持できる物品に制限がある。
【０００４】
さらにインストルメントパネル表面は、曲面形状の部分が多いため、クリップやフック状のもの、あるいは容器状のものを粘着剤あるいは接着剤で固定しようとしても、クリップやフック状のものあるいは容器状のものの取り付け面がインストルメントパネル表面と密着せず、確実な固定ができない問題がある。
【０００５】
【発明が解決しようとする課題】
この発明は前記の点に鑑みなされたもので、インストルメントパネル及び物品を損傷したり汚すことなく、種々の物品をインストルメントパネル表面に保持でき、しかも、インストルメントパネル表面の曲面形状にも対応して確実に取り付けることができ、さらには不使用時にはインストルメントパネル表面から剥がしてグローブボックス等へ収納できる物品保持具を提供するものである。
【０００６】
【課題を解決するための手段】
請求項１の発明は、車両用インストルメントパネル表面に物品保持のために着脱可能に取り付けられる物品保持具であって、ガラス転移点Ｔｇが−３５℃〜５℃のアクリル系エマルジョンから発泡倍率を３〜６倍にして形成された、粘着性を発揮するアクリル樹脂発泡体からなり、該アクリル樹脂発泡体の一側がインストルメントパネル表面への粘着及び剥離可能な取り付け面、反対側が物品を粘着及び剥離可能に保持する物品保持面となっていることを特徴とする。
【０００７】
請求項２の発明は、粘着性を発揮するアクリル樹脂発泡体が可撓性シート状からなることを特徴とする。
【０００８】
【発明の実施の形態】
図１はこの発明の一実施例に係る物品保持具が取り付けられたインストルメントパネルの斜視図、図２は物品保時具の一実施例に係る断面図である。
【０００９】
図１及び図２に示す物品保持具２０は、車両のインストルメントパネル１０表面１１に着脱自在に取り付けられ、該物品保持具２０表面に携帯電話等の物品３０を着脱可能に保持するものである。
【００１０】
前記物品保時具２０は、粘着性を発揮するアクリル樹脂発泡体からなり、一側がインストルメントパネル表面１１への取り付け面２２、反対側が物品保持面２４となっている。この物品保時具２０としては可撓性のあるシート形状のものが、インストルメントパネル表面１１の曲面形状に追従し易く、取り付け位置を自由に選択できるようになる点で優れている。厚みは１ｍｍ〜１０ｍｍが好ましく、特に厚み２〜４ｍｍが該保持具２０におけるインストルメントパネル表面１１への追従性及び、物品保持性の点で好ましい。図示の例では、厚み３ｍｍ×縦２０ｍｍ×横１０ｍｍのサイズからなる。
【００１１】
粘着性を発揮するアクリル樹脂発泡体は、剥離時に粘着物質が相手物表面に付着せず、しかも紙等のような表面が粗い材質のものに対しては粘着性を発揮しない性質を有する。そのような粘着性を発揮するアクリル樹脂発泡体はアクリル系エマルジョンから容易に得られる。
【００１２】
アクリル系エマルジョンは、軟調アクリルモノマーと硬調モノマーとの共重合体からなり、ガラス転移点Ｔｇが−３５℃〜５℃の範囲のものが粘着性に優れるため、特に好ましい。
軟調アクリルモノマーは、ガラス転移点が低い軟質樹脂となるモノマーであって、メタクリル酸メチル（ガラス転移点Ｔｇ：−５℃）、メタクリル酸ラウリル（Ｔｇ：−６５℃）、アクリル酸メチル（Ｔｇ：９℃）、アクリル酸エチル（Ｔｇ：−２２℃）、アクリル酸ブチル（Ｔｇ：−５６℃）、アクリル酸イソブチル（Ｔｇ：−３０℃）、アクリル酸２エチルヘキシル（Ｔｇ：−７０℃）等が挙げられる。それらの中でも、ガラス転移点Ｔｇが−５６℃〜９℃のアクリルモノマーが、粘着性を良好にする点で特に好ましい。
【００１３】
硬調モノマーは、ガラス転移点が高い硬質樹脂となるモノマーであって、スチレン（Ｔｇ：１００℃）、メタクリル酸メチル（Ｔｇ：１０５℃）、メタクリル酸エチル（Ｔｇ：４７℃）、メタクリル酸ブチル（Ｔｇ：２２℃）、メタクリル酸イソブチル（Ｔｇ：４８℃）等が挙げられる。
【００１４】
前記アクリル系エマルジョンの例としては、商品名：ボンコート３５０、ディックフォームＦ６０１（以上大日本インキ化学工業製）、Ｆ４３９Ｃ（イーテック社製）、アロンＮＷ７０２０（東亜合成化学製）等を挙げることができる。
【００１５】
粘着性を発揮するアクリル樹脂発泡体の製造において、まず、前記アクリル系エマルジョンに発泡助剤、整泡剤、架橋剤、分散剤等の添加剤を配合してアクリル系樹脂原料を調製したものを容易する。
【００１６】
発泡助剤としては、適宜の石鹸類を使用できるが、例として商品名：ＦＲ−２５、ペレックスＴＡ（以上花王製）、サンノールＬＭＴ−１４３０、リパールＮＴＤ（以上ライオン社製）、ノニポール１００（三洋化成製）等を挙げることができる。
【００１７】
整泡剤としては、商品名：ＳＮフォーム（サンノプコ社製）、ＳＰ−Ｓ１０（花王製）、エレミノールＪＳ−２（三洋化成製）、ペインタット２９（東レダウコーニング製）等を挙げることができる。
【００１８】
架橋剤としては、商品名：ＤＳＡ、リアクト（以上三洋化成製）、キャタリスト３７６（大日本インキ化学工業製）、スミテックスレジンＭ−６（住友化学製）、エポクロスＷＳ５００（日本触媒製）、デコナート６１４Ｐ（長瀬化学製）等を挙げることができる。
【００１９】
分散剤としては、ポイズ５２１（花王製）、ユニポールＰＥ−６１（三洋化成製）、リポランＰＢ−８００（ライオン製）等を挙げることができる。
また、その他の充填剤には、水酸化アルミニウムとしてハイジライトＨ４２Ｍ、ハイジライトＣ−３０８（以上住友化学製）、ＢＦ０８３−５０４（日本軽金属製）等を挙げることができる。さらに、これらとは別に粘着付与剤として、石油樹脂、ロジン樹脂、テルペン樹脂、タッキファイヤー等を添加してもよい。
【００２０】
次いで、前記アクリル系樹脂原料にエアーまたは不活性ガスを機械的に混入あるいは圧入し、オークスミキサー発泡機で混合する。その混合物をポリエチレンテレフタレート（ＰＥＴ）フィルムのような透湿性の低いフィルム上に塗布し、ローラコータ及びドクターナイフにより所望厚みの均一な層状にする。
【００２１】
その後オーブン又は乾燥炉で加熱乾燥させ、発泡させて固化させれば、所望の粘着性を有するアクリル樹脂発泡体が得られる。その際の加熱温度は、１２０〜１６０℃である。発泡倍率は、低すぎると柔軟性及び弾性に乏しくなってインストルメントパネルとの密着性が悪くなり、取り付け固定性が低下するようになり、逆に発泡倍率が高すぎると、インストルメントパネルとの密着性が充分になる反面、強度が低下するため、大きな力が加わった場合にアクリル樹脂発泡体が破壊されるおそれがある。これらの観点から、アクリル樹脂発泡体の発泡倍率は３〜６倍が好ましい。なお、発泡倍率は、得られたアクリル樹脂発泡体の体積を、使用したアクリル樹脂原料（固形分）の体積で割った値をいう。
【００２２】
次に具体的な実施例について示す。
・アクリル系樹脂原料の配合
アクリル系エマルジョンとしてのアクリルラテックス（Ｔｇ：−２０℃）；
商品名ボンコート３５０                      ３０重量部（固形分）
商品名Ｆ４３９Ｃ                            ７０重量部（固形分）
発泡助剤；ＦＲ−２５                      ０〜５．０重量部
整泡剤；ＳＮフォーム                  ３．０〜５．０重量部
架橋剤；キャタリスト３７６          ５．０〜１０．０重量部
デコナート６１４Ｐ                    ２〜５重量部
水酸化アルミニウム；ハイジライトＨ４２Ｍ  １０〜５０重量部
分散剤；リポランＰＢ−８００                  ５．０重量部
【００２３】
・発泡条件
オークスミキサー発泡機の回転数；５００ｒｐｍ
アクリル系樹脂原料の供給速度；４００ｇ／ｍｉｎ
エアー圧入量；５００ｍｌ／ｍｉｎ
ＰＥＴフィルム上での塗布厚；３ｍｍ
加熱乾燥温度；１４０℃
・得られたアクリル樹脂発泡体の発泡倍率５．６倍（固形分換算）
【００２４】
前記構成の物品保持具２０は、その一側の取り付け面２２をインストルメントパネル１０の表面１１における所望場所に圧着することにより、取り付けられる。その際、インストルメントパネル１０の表面１１における取り付け部分が曲面であっても、物品保時具２０が可撓性のあるシート状からなるため、前記曲面に追従し、確実に固定される。
【００２５】
次いで、前記物品保時具２０の物品保持面２４に携帯電話等の物品３０を載置し押圧することにより、物品３０を物品保時面２４に保持させる。その際、前記物品保時具２０の物品保持面２４は、物品３０と接触して圧縮されることによって大なる粘着性を発揮し物品３０を確実に保持し、車両の振動でずれたり落下するのを防止する。また、物品保時具２０はシート状であるため、クリップやフックとは異なって物品保持面２４を広くとれ、クリップやフックに対する引っ掛け部の存在しない種々の物品についても保持することが可能になる。
【００２６】
また、物品３０をインストルメントパネル１０から外して使用する等の場合には、物品３０をやや強く引っ張れば、物品保時具２０の物品保持面２４から容易に剥がすことができる。しかも、その際にアクリル樹脂発泡体から粘着物質が物品３０に付着しないため、物品３０が汚れず、物品３０の美観及び使用感が損なわれるおそれがない。
【００２７】
さらに、前記物品保時具２０自体をインストルメントパネル１０表面から外す際には、物品保時具２０の縁を持って幾分強く引っ張れば、容易に物品保時具２０をインストルメントパネル１０から剥がすことができる。その際、物品保時具２０を構成しているアクリル樹脂発泡体から粘着物質がインストルメントパネル１０表面に付着することがなく、インストルメントパネル１０表面１１を汚すおそれがない。
【００２８】
なお、インストルメントパネル１０から剥がした物品保時具２０は、その取り付け面２２と物品保持面２４の両方とも、他物体との単なる接触ではそれ程粘着性を発揮せず、しかも他物体が貼り付いても、粘着物質の付着なくきれいに容易に剥がすことができるため、そのままグローブボックス等に収納することができる。勿論、ＰＥＴフィルム等の平滑フィルムを、取り付け面２２と物品保持面２４の両方に押しつて貼り付けておけば、収納時に他物体が貼り付くのを防止でき、しかも使用時には平滑フィルムを剥がすだけでよいため、より好ましい。
【００２９】
【発明の効果】
以上図示し説明したように、この発明の車両用インストルメントパネルの物品保時具は、粘着性を発揮するアクリル樹脂発泡体からなるため、通常の粘着剤におけるような粘着物質の付着や強固な粘着によるインストルメントパネル表面及び物品の損傷、汚れのおそれがなく、特に美観が要求されるインストルメントパネル表面にとっては好適なものである。しかも、不要時はインストルメントパネルから剥がしてグローブボックス等に収納しておくことも可能である。
【００３０】
さらに、この発明の車両用インストルメントパネルの物品保時具は、可撓性シート状にすることで、曲面の多いインストルメントパネル表面の形状にも追従でき、確実にインストルメントパネル表面に取り付けることができる。しかも、シート状からなるため、物品保持面が広くなり、クリップやフック等では必要とされる引っ掛け部の無い種々の物品についても問題なく保持することができ、保持対象物品の種類が広くなる利点がある。
【図面の簡単な説明】
【図１】  この発明の一実施例に係る物品保時具が取り付けられたインストルメントパネルの斜視図である。
【図２】  この発明の一実施例に係る物品保時具の断面図である。
【符号の説明】
１０  インストルメントパネル
１１  インストルメントパネル表面
２０  物品保時具
２２  取り付け面
２４  物品保持面
３０  物品
【図１】
0003665259.tif 000002
【図２】
0003665259.tif 000003